(57)【特許請求の範囲】
【請求項１】
サファイア基板上に３族窒化物半導体(AlxGaYIn1-X-YN;X=0,Y=0,X=Y=0 を含む) を多層形成した平面発光素子において、
ｎ伝導型を示すｎ層と、ｐ伝導型を示すｐ層と、その間に介在する発光層が、狭いバンドギャップの半導体を広いバンドギャップの半導体で挟んだ構造のダブルヘテロ接合で形成された３層構造の、前記サファイア基板上に形成された第１発光部と、
前記第１発光部上に形成され、前記第１発光部と同様な構成の第２発光部と、
前記第２発光部上に形成され、前記第１発光部と同様な構成の第３発光部と、
前記各発光部の表面層以外の内部に存在する各ｎ層及び各ｐ層に到る溝を形成してその溝を介して前記各ｎ層、前記各ｐ層に接合した電極、及び表面層に接合した電極と、
前記各発光部間を絶縁分離する素子間分離溝と、
前記各発光部の前記ｎ層に対する電極と前記ｐ層に対する電極とが前記発光層を介さずに短絡することを防止する電極間分離溝と
を有し、
前記各電極は、前記各ｎ層、前記各ｐ層から前記表面層まで前記溝に沿って形成され、前記表面層付近にて各々外部電極と接続可能となっており、
前記素子間分離溝と前記電極間分離溝により前記３つの各発光部の前記ｎ層に対する電極と前記ｐ層に対する電極が全て個々に分離されており、
前記各発光部の前記各発光層は、アクセプタ不純物又はドナー不純物の濃度を適正に設定することにより、前記サファイア基板上に形成された前記第１発光部から青色、前記第１発光部上に形成された前記第２発光部から緑色、前記第２発光部上に形成された前記第３発光部から赤色の３原色を発光させることを特徴とする平面発光素子。
【請求項２】
サファイア基板上に３族窒化物半導体(AlxGaYIn1-X-YN;X=0,Y=0,X=Y=0 を含む) を多層形成した平面発光素子において、
ｎ伝導型を示すｎ層と、ｐ伝導型を示すｐ層と、その間に介在する発光層が、狭いバンドギャップの半導体を広いバンドギャップの半導体で挟んだ構造のダブルヘテロ接合で形成された３層構造の、前記サファイア基板上に形成された第１発光部と、
前記第１発光部上に形成され、前記第１発光部と同様な構成の第２発光部と、
前記第２発光部上に形成され、前記第１発光部と同様な構成の第３発光部と、
前記各発光部の表面層以外の内部に存在する各ｎ層及び各ｐ層に到る溝を形成してその溝を介して前記各ｎ層、前記各ｐ層に接合した電極、及び表面層に接合した電極と、
前記各発光部間を絶縁分離する素子間分離溝と、
前記各発光部の前記ｎ層に対する電極と前記ｐ層に対する電極とが前記発光層を介さずに短絡することを防止する電極間分離溝と
を有し、
前記各電極は、前記各ｎ層、前記各ｐ層から前記表面層まで前記溝に沿って形成され、前記表面層付近にて各々外部電極と接続可能となっており、
前記素子間分離溝と前記電極間分離溝により前記３つの各発光部の前記ｎ層に対する電極と前記ｐ層に対する電極が全て個々に分離されており、
前記各発光部の前記各発光層における結晶の組成比Ｘ，Ｙを適正に設定することにより、前記サファイア基板上に形成された前記第１発光部から青色、前記第１発光部上に形成された前記第２発光部から緑色、前記第２発光部上に形成された前記第３発光部から赤色の３原色を発光させることを特徴とする発光素子。
【請求項３】
サファイア基板上に３族窒化物半導体(AlxGaYIn1-X-YN;X=0,Y=0,X=Y=0 を含む) を多層形成した平面発光素子において、
ｎ伝導型を示すｎ層と、ｐ伝導型を示すｐ層と、その間に介在する発光層が、狭いバンドギャップの半導体を広いバンドギャップの半導体で挟んだ構造のダブルヘテロ接合で形成された３層構造の、前記サファイアの基板上に形成された第１発光部と、
前記第１発光部上に形成され、前記第１発光部と同様な構成の第２発光部と、
前記第２発光部上に形成され、前記第１発光部と同様な構成の第３発光部と、
前記各発光部の表面層以外の内部に存在する各ｎ層及びｐ層に到る溝を形成してその溝を介して前記各ｎ層、前記各ｐ層に接合した電極、及び表面層に接合した電極と、
前記各発光部間を絶縁分離する素子間分離溝と、
前記各発光部の前記ｎ層に対する電極と前記ｐ層に対する電極とが前記発光層を介さずに短絡することを防止する電極間分離溝と
を有し、
前記各電極は、前記各ｎ層、前記各ｐ層から前記表面層まで前記溝に沿って形成され、前記表面層付近にて各々外部電極と接続可能となっており、
前記素子間分離溝と前記電極間分離溝により前記３つの各発光部の前記ｎ層に対する電極と前記ｐ層に対する電極が全て個々に分離されており、
前記各発光部の前記各発光層におけるアクセプタ不純物又はドナー不純物の濃度を適正に設定し、且つ、前記各発光部の前記各発光層における結晶の組成比Ｘ，Ｙを適正に設定することにより、前記サファイア基板上に形成された前記第１発光部から青色、前記第１発光部上に形成された前記第２発光部から緑色、前記第２発光部上に形成された前記第３発光部から赤色の３原色を発光させることを特徴とする平面発光素子。
【請求項４】
前記第２発光部の前記発光層の下のｐ層又はｎ層は、前記第１発光部のｐ層又はｎ層と共通化され、前記第２発光部の前記発光層の上のｎ層又はｐ層は、前記第３発光部のｎ層又はｐ層と共通化されていることを特徴とする請求項１乃至請求項３のいずれか１項に記載の平面発光素子。
【請求項５】
前記ドナー不純物はシリコン(Si)で前記アクセプタ不純物は亜鉛(Zn)であることを特徴とする請求項１、請求項３又は請求項４に記載の平面発光素子。
【請求項６】
前記発光層はｐ型化されていることを特徴とする請求項１乃至請求項５のいずれか１項に記載の平面発光素子。
【請求項７】
サファイア基板上に３族窒化物半導体(AlxGaYIn1-X-YN;X=0,Y=0,X=Y=0 を含む) を多層形成した平面発光素子において、
ｎ伝導型を示すｎ層と、ｐ伝導型を示すｐ層と、その間に介在する発光層が、狭いバンドギャップの半導体を広いバンドギャップの半導体で挟んだ構造のダブルヘテロ接合で形成された３層構造の、前記サファイア基板上に形成された第１発光部と、
前記第１発光部上に形成され、前記第１発光部と同様な構成の第２発光部と、
前記第２発光部上に形成され、前記第１発光部と同様な構成の第３発光部と、
前記各発光部を分離する素子間分離溝とを有し、
前記各発光部の前記ｎ層及び前記ｐ層の一部が露出するように、前記各発光部を階段状に露出させ、
前記ｎ層及び前記ｐ層の露出部に電極を形成し、
前記素子間分離溝により前記３つの各発光部間で電極が分離されており、
前記各発光部の前記各発光層は、アクセプタ不純物又はドナー不純物の濃度を適正に設定することにより、前記サファイア基板上に形成された前記第１発光部から青色、前記第１発光部上に形成された前記第２発光部から緑色、前記第２発光部上に形成された前記第３発光部から赤色の３原色を発光させることを特徴とする平面発光素子。
【請求項８】
サファイア基板上に３族窒化物半導体(AlxGaYIn1-X-YN;X=0,Y=0,X=Y=0 を含む) を多層形成した平面発光素子において、
ｎ伝導型を示すｎ層と、ｐ伝導型を示すｐ層と、その間に介在する発光層が、狭いバンドギャップの半導体を広いバンドギャップの半導体で挟んだ構造のダブルヘテロ接合で形成された３層構造の、前記サファイア基板上に形成された第１発光部と、
前記第１発光部上に形成され、前記第１発光部と同様な構成の第２発光部と、
前記第２発光部上に形成され、前記第１発光部と同様な構成の第３発光部と、
前記各発光部を分離する素子間分離溝とを有し、
前記各発光部の前記ｎ層及び前記ｐ層の一部が露出するように、前記各発光部を階段状に露出させ、
前記ｎ層及び前記ｐ層の露出部に電極を形成し、
前記素子間分離溝により前記３つの各発光部間で電極が分離されており、
前記各発光部の前記各発光層における結晶の組成比Ｘ，Ｙを適正に設定することにより、前記サファイア基板上に形成された前記第１発光部から青色、前記第１発光部上に形成された前記第２発光部から緑色、前記第２発光部上に形成された前記第３発光部から赤色の３原色を発光させることを特徴とする平面発光素子。
【請求項９】
サファイア基板上に３族窒化物半導体(AlxGaYIn1-X-YN;X=0,Y=0,X=Y=0 を含む) を多層形成した平面発光素子において、
ｎ伝導型を示すｎ層と、ｐ伝導型を示すｐ層と、その間に介在する発光層が、狭いバンドギャップの半導体を広いバンドギャップの半導体で挟んだ構造のダブルヘテロ接合で形成された３層構造の、前記サファイア基板上に形成された第１発光部と、
前記第１発光部上に形成され、前記第１発光部と同様な構成の第２発光部と、
前記第２発光部上に形成され、前記第１発光部と同様な構成の第３発光部と、
前記各発光部を分離する素子間分離溝とを有し、
前記各発光部の前記ｎ層及び前記ｐ層の一部が露出するように、前記各発光部を階段状に露出させ、
前記ｎ層及び前記ｐ層の露出部に電極を形成し、
前記素子間分離溝により前記３つの各発光部間で電極が分離されており、
前記各発光部の前記各発光層におけるアクセプタ不純物又はドナー不純物の濃度を適正に設定し、且つ、前記各発光部の前記各発光層における結晶の組成比Ｘ，Ｙを適正に設定することにより、前記サファイア基板上に形成された前記第１発光部から青色、前記第１発光部上に形成された前記第２発光部から緑色、前記第２発光部上に形成された前記第３発光部から赤色の３原色を発光させることを特徴とする平面発光素子。
【発明の詳細な説明】
【０００１】
【産業上の利用分野】
本発明は３族窒化物半導体を用いた発光素子に関する。
【０００２】
従来、青色の発光ダイオードとしてAlGaInN 系の化合物半導体を用いたものが知られている。その化合物半導体は直接遷移型であることから発光効率が高いこと、光の３原色の１つである青色を発光色とすること等から注目されている。
【０００３】
最近、AlGaInN 系半導体においても、Mgをドープして電子線を照射したり、熱処理によりｐ型化できることが明らかになった。この結果、従来のｎ層と半絶縁層（ｉ層）とを接合させたMIS 型に換えて、AlGaN のｐ層と、ZnドープのInGaN の発光層と、AlGaN のｎ層とを用いたダブルヘテロｐｎ接合を有する発光ダイオードが提案されている。
【０００４】
【発明が解決しようとする課題】
上記のダブルヘテロｐｎ接合型の発光ダイオードの発光層には発光中心としてZnだけがドープされているので、発光層は半絶縁性である。発光層にはｎ層から電子がｐ層から正孔が注入され、この注入された電子と正孔の再結合により発光する。
【０００５】
本発明者は、いろいろと実験を重ねた結果、発光層に添加されるドナー不純物とアクセプタ不純物との添加量を変化させて、発光色を測定した。その結果、ドナー不純物濃度とアクセプタ不純物濃度により発光層の発光色が変化するのが観測された。
【０００６】
本発明は上記の観測事実に基づいて成されたものであり、その目的は、GaN 系化合物半導体を用いて同一基板から光の３原色を発光させることである。
【０００７】
【課題を解決するための手段】
請求項１の発明は、サファイア基板上に３族窒化物半導体(AlxGaYIn1-X-YN;X=0,Y=0,X=Y=0 を含む) を多層形成した平面発光素子において、
ｎ伝導型を示すｎ層と、ｐ伝導型を示すｐ層と、その間に介在する発光層が、狭いバンドギャップの半導体を広いバンドギャップの半導体で挟んだ構造のダブルヘテロ接合で形成された３層構造の、サファイア基板上に形成された第１発光部と、第１発光部上に形成され、第１発光部と同様な構成の第２発光部と、第２発光部上に形成され、第１発光部と同様な構成の第３発光部と、各発光部の表面層以外の内部に存在する各ｎ層及び各ｐ層に到る溝を形成してその溝を介して各ｎ層、各ｐ層に接合して電極、及び表面層に接合した電極と、各発光部間を絶縁分離する素子間分離溝と、各発光部のｎ層に対する電極とｐ層に対する電極とが発光層を介さずに短絡することを防止する電極間分離溝とを有し、各電極は、各ｎ層、各ｐ層から表面層まで前記溝に沿って形成され、表面層付近にて各々外部電極と接続可能となっており、素子間分離溝と電極間分離溝により３つの各発光部のｎ層に対する電極とｐ層に対する電極が全て個々に分離されており、各発光部の前記各発光層は、アクセプタ不純物又はドナー不純物の濃度を適正に設定することにより、サファイア基板上に形成された第１発光部から青色、第１発光部上に形成された第２発光部から緑色、第２発光部上に形成された第３発光部から赤色の３原色を発光させることを特徴とする。
【０００８】
請求項２の発明は、請求項１の構造の平面発光素子において、各発光部の各発光層における結晶の組成比Ｘ，Ｙを適正に設定することにより、サファイア基板上に形成された第１発光部から青色、第１発光部上に形成された第２発光部から緑色、第２発光部上に形成された第３発光部から赤色の３原色を発光させることを特徴とする。
【０００９】
請求項３の発明は、請求項１の構造の平面発光素子において、各発光部の各発光層におけるアクセプタ不純物又はドナー不純物の濃度を適正に設定し、且つ、各発光部の各発光層における結晶の組成比Ｘ，Ｙを適正に設定することにより、サファイア基板上に形成された第１発光部から青色、第１発光部上に形成された第２発光部から緑色、第２発光部上に形成された第３発光部から赤色の３原色を発光させることを特徴とする。
【００１０】
請求項４の発明は、請求項１〜請求項３の発明において、第２発光部の発光層の下のｐ層又はｎ層を、第１発光部のｐ層又はｎ層と共通化し、第２発光部の発光層の上のｎ層又はｐ層を、第３発光部のｎ層又はｐ層と共通化したこを特徴とする。
【００１１】
請求項５の発明は、請求項１〜請求項４の発明において、ドナー不純物をシリコン(Si)、アクセプタ不純物を亜鉛(Zn)としたことを特徴とする。
【００１２】
請求項６の発明は、請求項１〜請求項５の発明において、発光層はｐ型化されていることを特徴とする。
【００１３】
請求項７、８、９の発明は、各発光層は請求項１、２、３に対応し、構造は請求項１のように溝を形成してその溝に電極を形成するのではなく、各発光部のｎ層及びｐ層の一部が露出するように、各発光部を階段状に露出させ、ｎ層及びｐ層の露出部に電極を形成したことを特徴とする。
【００１４】
【００１５】
【発明の作用及び効果】
上記のように、同一のサファイア基板上に各発光部を多層形成し、その各発光部の発光層において、ドナー不純物とアクセプタ不純物の濃度を適正に設定し、又は、結晶の組成比Ｘ，Ｙを適正に設定することで各発光部から、サファイア基板に近いほうから順に青、緑、赤の光の３原色を得ることができる。このようにして、同一基板を用いて光の３原色を発光できる平面発光装置を構成することができる
【００１６】
【実施例】
第１実施例
図１において、平面発光素子１００は、サファイア基板１を有しており、そのサファイア基板１上に500 ÅのAlN のバッファ層２が形成されている。そのバッファ層２の上には、順に、膜厚約2.0 μｍ、電子濃度 2×1018/cm3のシリコンドープのGaN から成るｎ層１１、膜厚約0.5 μｍ、亜鉛(Zn)が濃度 1×1018/cm3で、シリコンが濃度 1×1018/cm3でドープされたIn0.08Ga0.92N から成る発光層１２、膜厚約1.0 μｍ、ホール濃度2 ×1017/cm3のマグネシウムドープのGaN から成るｐ層１３が形成されている。この３層１１，１２，１３が第１発光部Ａを形成している。
【００１７】
次に、第１発光部Ａの上に、順に、膜厚約2.0 μｍ、電子濃度 2×1018/cm3のシリコンドープのGaN から成るｎ層２１、膜厚約0.5 μｍ、亜鉛(Zn)が濃度 5×1019/cm3で、シリコン(Si)が濃度 5×1019/cm3でドープされたIn0.08Ga0.92N から成る発光層２２、膜厚約1.0 μｍ、ホール濃度2 ×1017/cm3のマグネシウムドープのGaN から成るｐ層２３が形成されている。この３層２１，２２，２３が第２発光部Ｂを形成している。
【００１８】
次に、第２発光部Ｂの上に、順に、膜厚約2.0 μｍ、電子濃度 2×1018/cm3のシリコンドープのGaN から成るｎ層３１、膜厚約0.5 μｍ、亜鉛(Zn)が濃度 5×1019/cm3でドープされたIn0.08Ga0.92N から成る発光層３２、膜厚約1.0 μｍ、ホール濃度2 ×1017/cm3のマグネシウムドープのGaN から成るｐ層３３が形成されている。この３層３１，３２，３３が第３発光部Ｃを形成している。
【００１９】
そして、第１発光部Ａにおいて、ｎ層１１に接合するニッケルで形成された電極８１、ｐ層１３に接合するニッケルで形成された電極７１が形成されている。又、第２発光部Ｂにおいて、ｎ層２１に接合するニッケルで形成された電極８２、ｐ層２３に接合するニッケルで形成された電極７２が形成されている。又、第３発光部Ｃにおいて、ｎ層３１に接合するニッケルで形成された電極８３、ｐ層３３に接合するニッケルで形成された電極７３が形成されている。そして、各発光部間を分離する素子間分離溝６１，６２，６３，６４、各発光部における電極間を分離する電極間分離溝９１，９２，９３が形成されている。
【００２０】
次に、この構造の平面発光素子１００の製造方法について説明する。
上記平面発光素子１００は、有機金属化合物気相成長法( 以下「M0VPE 」と記す) による気相成長により製造された。
用いられたガスは、NH3 とキャリアガスH2又はN2とトリメチルガリウム(Ga(CH3)3)（以下「TMG 」と記す) とトリメチルアルミニウム(Al(CH3)3)（以下「TMA 」と記す) とトリメチルインジウム(In(CH3)3)（以下「TMI 」と記す) とシラン(SiH4)とジエチル亜鉛（以下「DEZ 」と記す) である。
【００２１】
まず、有機洗浄及び熱処理により洗浄したａ面を主面とする単結晶のサファイア基板１をM0VPE 装置の反応室に載置されたサセプタに装着する。次に、常圧でH2を流速2 liter/分で反応室に流しながら温度1100℃でサファイア基板１を気相エッチングした。
【００２２】
次に、温度を 400℃まで低下させて、H2を20 liter／分、NH3 を10 liter／分、TMA を 1.8×10-5モル／分で供給してAlN のバッファ層２が約 500Åの厚さに形成された。次に、サファイア基板１の温度を1150℃に保持し、N2又はH2を10 liter／分、NH3 を 10liter／分、TMG を1.12×10-4モル／分、及び、シランを導入し、膜厚約 2.0μｍ、濃度 2×1018/cm3のシリコンドープのGaN から成るｎ層１１を形成した。
【００２３】
続いて、温度を850 ℃に保持し、N2又はH2を20 liter／分、NH3 を 10liter／分、TMG を1.53×10-4モル／分、TMI を0.02×10-4モル／分、及び、DEZ を2 ×10-7モル／分とシランを10×10-9モル／分導入し、膜厚約0.5 μｍの亜鉛(Zn)ととシリコン(Si)ドープのIn0.08Ga0.92N から成る発光層１２を形成した。この発光層１２における亜鉛(Zn)の濃度は 1×1018/cm3、シリコン(Si)の濃度は 1×1018/cm3である。
【００２４】
続いて、温度を 850℃に保持し、N2又はH2を20 liter／分、NH3 を 10liter／分、TMG を1.12×10-4モル／分、及び、CP2Mg を2 ×10-4モル／分導入し、膜厚約1.0 μｍのマグネシウム(Mg)ドープのGaN から成るｐ層１３を形成した。ｐ層１３のマグネシウムの濃度は1 ×1020/cm3である。この状態では、ｐ層１３は、まだ、抵抗率108 Ωcm以上の絶縁体である。
【００２５】
次に、サファイア基板１の温度を850 ℃に保持し、N2又はH2を10 liter／分、NH3 を 10liter／分、TMG を1.12×10-4モル／分、及び、シランを導入し、膜厚約 2.0μｍ、濃度 2×1018/cm3のシリコンドープのGaN から成るｎ層２１を形成した。
【００２６】
続いて、温度を850 ℃に保持し、N2又はH2を20 liter／分、NH3 を 10liter／分、TMG を1.53×10-4モル／分、TMI を0.02×10-4モル／分、及び、DEZ を1 ×10-5モル／分とシランを 5×10-7モル／分導入し、膜厚約 0.5μｍの亜鉛(Zn)ととシリコン(Si)ドープのIn0.08Ga0.92N から成る発光層２２を形成した。この発光層２２における亜鉛(Zn)の濃度は 5×1019/cm3、シリコン(Si)の濃度は 5×1019/cm3である。
【００２７】
続いて、温度を 850℃に保持し、N2又はH2を20 liter／分、NH3 を 10liter／分、TMG を1.12×10-4モル／分、及び、CP2Mg を2 ×10-4モル／分導入し、膜厚約1.0 μｍのマグネシウム(Mg)ドープのGaN から成るｐ層２３を形成した。ｐ層２３のマグネシウムの濃度は1 ×1020/cm3である。この状態では、ｐ層１３は、まだ、抵抗率108 Ωcm以上の絶縁体である。
【００２８】
次に、温度を850 ℃に保持し、N2又はH2を10 liter／分、NH3 を 10liter／分、TMG を1.12×10-4モル／分、及び、シランを導入し、膜厚約 2.0μｍ、濃度 2×1018/cm3のシリコンドープのGaN から成るｎ層３１を形成した。
【００２９】
続いて、温度を850 ℃に保持し、N2又はH2を20 liter／分、NH3 を 10liter／分、TMG を1.53×10-4モル／分、TMI を0.02×10-4モル／分、及び、DEZ を1 ×10-5モル／分導入し、膜厚約0.5 μｍの亜鉛(Zn)ドープのIn0.08Ga0.92N から成る発光層３２を形成した。この発光層３２における亜鉛(Zn)の濃度は 5×1019/cm3である。
【００３０】
続いて、温度を 850℃に保持し、N2又はH2を20 liter／分、NH3 を 10liter／分、TMG を1.12×10-4モル／分、及び、CP2Mg を2 ×10-4モル／分導入し、膜厚約1.0 μｍのマグネシウム(Mg)ドープのGaN から成るｐ層３３を形成した。ｐ層３３のマグネシウムの濃度は 1×1020/cm3である。この状態では、ｐ層３３は、まだ、抵抗率108 Ωcm以上の絶縁体である。
【００３１】
次に、この多層膜構造の基板１を温度900 ℃で 5分間加熱処理して、ｐ層１３、２３、３３を、それぞれ、ホール濃度 2×1017/cm3、抵抗率 2Ωcmのｐ伝導型化した。
【００３２】
次に、SiO2膜、フォトレジスト膜を用いて、フォトリソグラフにより、所定パターンのSiO2膜を形成して、その膜をマスクとして、溝６１〜６４、９１〜９３及び電極８１〜８３、電極７１〜７２の形成部位に各溝を形成した。この溝は深さの等しい溝毎に、フォトリソグラフにより、所定パターンのマスクを形成した後、エッチングにより形成された。そして、電極８１〜８３、電極７１〜７２を、ニッケルを一様に蒸着し、フォトリソグラフによりマスクを形成した後、エッチングすることで、図１に示すように形成した。
【００３３】
このように形成された平面発光素子において、電極７１，７２，７３を電極８１，８２，８３に対して、正電位とすることで、発光部Ａでは青色発光、発光部Ｂでは緑色発光、発光部Ｃでは赤色発光が得られた。尚、図１は平面発光素子１００の１画素の構造を示したものであり、実際の構成は、この画素構造が格子状に繰り返されている。このようにして、フルカラーの平面発光素子が得られる。
【００３４】
第２実施例
第２実施例の平面発光素子２００は図２に示す構成である。ｎ層１１、発光層１２、ｐ層１３とから成る第１発光部Ａと、ｎ層３１、発光層３２、ｐ層３３とから成る第３発光部Ｃは、第１実施例における平面発光素子１００の第１発光部Ａ、第３発光部Ｃと全く同一である。第２実施例の平面発光素子２００の第２発光部Ｂは、第１発光部Ａのｐ層１３、発光層２２と、第３発光部Ｃのｎ層３１とで構成されている。即ち、第２発光部Ｂのｐ層、ｎ層の発光層に対する配置が第１、第３発光部Ａ，Ｃと逆になっており、第２発光部Ｂのｐ層は第１発光部Ａのｐ層と共通、第２発光部Ｂのｎ層は第３発光部Ｃのｎ層と共通化されている。
【００３５】
又、素子間分離溝６１〜６４は、各発光部Ａ，Ｂ，Ｃが、それぞれ、分離される深さに形成されている。又、電極間分離溝９１〜９３は、各発光部の電極間が分離される深さに構成されている。
【００３６】
上記の第１及び第２実施例において、発光層１２、２２、３２はマグネシウムを添加したものであり、各層の形成後に熱処理することでｐ層１３、２３、３３と同様にｐ型化したものでも良い。
【００３７】
又、図３に示すように、ｎ層１１、ｐ層１３、ｎ層２１、ｐ層２３、ｎ層３１の表面が露出するように、階段状にエッチングして、各層の露出面に電極８１、７１、８２、７２、８３を形成しても良い。但し、素子間分離溝９１、９２は必要である。溝の深さは、ｐｎ接合による分離ができない素子に対して分離ができる深さに形成される。
【００３８】
又、図２のような構成において、各層を露出させた場合には、図４に示すように、露出した各層に電極８１、７１、７２、７３を形成することもできる。電極８１、７１は第１発光部Ａに対する電極であり、電極７２、７３は第３発光部Ｃに対する電極である。又、第２発光部Ｂに対する電極は電極７２、７１である。即ち、図４の構成では、第２発光部Ｂの電極は、第１発光部Ａの電極７１と、第３発光部Ｃの電極７２と共通化されている。
【００３９】
上記実施例において青色発光の第１発光部Ａの発光層１２のシリコン濃度は 1×1019/cm3以下、亜鉛濃度は 1×1019/cm3以下が望ましい。緑色発光の第２発光部Ｂの発光層２２のシリコン濃度は 1×1019〜 1×1021/cm3の範囲、亜鉛濃度は1 ×1019〜 1×1021/cm3の範囲が望ましい。又、赤色発光の第３発光部Ｃは亜鉛だけの添加であってその濃度は 1×1019〜 1×1021/cm3の範囲が望ましい。
【００４０】
上記の実施例では、発光層におけるアクセプタ濃度、ドナー濃度を変化させることで、青、緑、赤の発光色を発生させているが、発光層InxGa1-XN における組成比Ｘを0.08, 0.15, 0.30のように変化させて、青、緑、赤の発光色を得るようにしても良い。
さらに、各層は、AlxGaYIn1-X-YN(X=0,Y=0,X=Y=0を含む) で構成し、発光層が両側の層よりもバンドギャップが小さくなるような結晶比で、且つ、青、緑、赤の３原色の発光を得るようにしても良い。
【図面の簡単な説明】
【図１】本発明の具体的な第１実施例に係る面発光素子の構造を示した断面図。
【図２】本発明の具体的な第２実施例に係る面発光素子の構造を示した断面図。
【図３】本発明の他の実施例にかかる面発光素子の構造を示した断面図。
【図４】本発明の他の実施例にかかる面発光素子の構造を示した断面図。
【符号の説明】
１００，２００…面発光素子
１…サファイア基板
２…バッファ層
１１，２１，３１…ｎ層
１２，２２，３２…発光層
１３，２３，３３…ｐ層
６１〜６４…素子間分離溝
９１〜９３…電極間分離溝
【図１】
0003620877.tif 000002
【図２】
0003620877.tif 000003
【図３】
0003620877.tif 000004
【図４】
0003620877.tif 000005